(57)【要約】【課題】飲料をプラスチック容器に充填し、ホットウォーマー機器等によって加温して、消費者に提供する場合において底部が加温された内容物からの重力と熱の影響を受けて垂れ下がり座りが悪くなることのない２軸延伸吹込成形壜を提供する。【解決手段】２軸延伸吹込成形壜は、その底部に、中央部に壜内部に向けて傾斜したテーパー状周壁とその上端に連接する天壁とからなる壜内部に向けて陥没する陥没部を備える。テーパー状周壁は互いに連接した壜の接地面に対して互いに異なる角度で傾斜した複数の周壁部分からなり、ワイングラスの側壁形状の様に形成されている。テーパー状周壁は多角形に形成されており、前記陥没部の２軸延伸吹込成形壜の接地面から天壁までの距離は胴径の２５〜４０％であり、陥没部の下端の環状の接地径は胴径の５０〜７５％である。【選択図】図１
2005145519.tif 000002
【特許請求の範囲】
【請求項１】
２軸延伸吹込成形壜において、その底部は、中央部に壜内部に向けて傾斜したテーパー状周壁とその上端に連接する天壁とからなる壜内部に向けて陥没する陥没部を備え、テーパー状周壁は互いに連接した壜の接地面に対して互いに異なる角度で傾斜した複数の周壁部分からなり、ワイングラスの側壁形状の様に形成されており、前記テーパー状周壁は多角形に形成されており、前記陥没部の２軸延伸吹込成形壜の接地面から天壁までの距離は胴径の２５〜４０％であり、陥没部の下端の環状の接地径は胴径の５０〜７５％であることを特徴とする２軸延伸吹込成形壜。
【請求項２】
壜の胴径５５〜７０ｍｍの加温用容器であることを特徴とする請求項１に記載の２軸延伸吹込成形壜。
【請求項３】
胴部はその下方に側壁強度アップのための横リブを備え、上記陥没部の天壁は上記横リブより上方に位置することを特徴とする請求項１又は２に記載の２軸延伸吹込成形壜。
【請求項４】
テーパー状周壁とその外側の湾曲底壁の間に変曲点が存在することを特徴とする請求項１乃至３の何れか一項に記載の２軸延伸吹込成形壜。
【請求項５】
壜の口栓部が白化されていることを特徴とする請求項１乃至４の何れか一項に記載の２軸延伸吹込成形壜。
【発明の詳細な説明】
【技術分野】
【０００１】
本発明は、ポリエチレンテレフタレート樹脂などを用いた２軸延伸吹込成形壜に関し、更に詳しくはホットウォーマー等による加温に耐え得る底部構造を有する２軸延伸吹込成形壜に関する。
【背景技術】
【０００２】
一般に、飲料をプラスチック容器に充填し、ホットウォーマー機器等によって加温して、消費者に提供することが広く行われている。
【０００３】
また、ポリエチレンテレフタレート等からなる２軸延伸吹込成形壜では、図１６に従来品の断面図を示し、図１７にその底面図を示すように、底部２１の中央部分を介して周壁２２を介して壜内部２３に陥没させて、壜に自立性を付与している。しかし、２軸延伸吹込成形壜２１は、壜の側壁２４に比べて延伸が不足がちであるため、液体内容物が高温に加熱されると、内容物からの重力と熱の影響を受けて陥没部２５が壜の接地面に到達するほど下方に垂れ下がり壜の座りが悪くなりやすい（特許文献１参照）。
【特許文献１】特開平第８−１０４３１３号公報
【発明の開示】
【発明が解決しようとする課題】
【０００４】
また、ホットウォーマー機器内には、一般に、約６５℃に加温する飲料入り金属罐と約５５℃に加温する飲料入りプラスチック製壜が一緒に収容され、加温される場合がある。また、ホットウォーマー機器は加熱プレートの温度を１００〜１２０℃に設定し、雰囲気温度が所定の温度になったとき加熱プレートはＯＦＦにするように操作される。更に商品が売れて追加の商品をホットウォーマー機器内に投入すると、加熱プレートがＯＮとなり、内容物の温度か７０〜７５℃位に上昇する。そのためポリエチレンテレフタレート樹脂のガラス転移点Ｔｇ＝６７℃を越える７５℃にプラスチック製壜が加温される場合がおこる。
【０００５】
本発明の目的は、飲料をプラスチック容器に充填し、ホットウォーマー機器等によって加温して、消費者に提供する場合において底部が加温された内容物からの重力と熱の影響を受けて垂れ下がり座りが悪くなることのない２軸延伸吹込成形壜を提供することである。
【課題を解決するための手段】
【０００６】
請求項１に記載の発明は、上記の課題を解決するもので、２軸延伸吹込成形壜において、その底部は、中央部に壜内部に向けて傾斜したテーパー状周壁とその上端に連接する天壁とからなる壜内部に向けて陥没する陥没部を備え、テーパー状周壁は互いに連接した壜の接地面に対して互いに異なる角度で傾斜した複数の周壁部分からなり、ワイングラスの側壁形状の様に形成されており、前記テーパー状周壁は多角形に形成されており、前記陥没部の２軸延伸吹込成形壜の接地面から天壁までの距離は胴径の２５〜４０％であり、陥没部の下端の環状の接地径は胴径の５０〜７５％であることを特徴とする２軸延伸吹込成形壜を要旨とする。
【０００７】
本発明に係る２軸延伸吹込成形壜は、胴径５５〜７０ｍｍを有する加温用容器として形成することができる。
【０００８】
また、本発明の２軸延伸吹込成形壜は、胴部はその下方に側壁強度アップのための横リブを備え、上記陥没部の天壁は上記横リブよの上方に位置するように形成することができる。このように形成することにより、天壁から底部までの延伸率が上がり、このことが壜の耐熱性アップにつながったものと考えられる。
【０００９】
本発明に係る２軸延伸吹込成形壜では、底部中央部に壜内部に向けて傾斜したテーパー状周壁とその上端に連接する天壁とからなる壜内部に向けて陥没する陥没部を備え、テーパー状周壁は互いに連接した壜の接地面に対して互いに異なる角度で傾斜した複数の周壁部分からなり、ワイングラスの側壁形状の様に形成されており、前記テーパー状周壁は多角形に形成されており、前記陥没部の２軸延伸吹込成形壜の接地面から天壁までの距離は、従来品の場合２３％以下に形成されているのに対して、胴径の２５〜４０％と高く形成され、且つ陥没部の下端の環状の接地径を、胴径の５０〜７５％にして、陥没部の山形状を急にすることにより、液体内容物が高温に加熱され、内容物からの重力と熱の影響を受けて陥没部が下方に垂れ下がり、壜の座りが悪くなることは防止され、且つ７５℃乃至８０℃の温度の下の長時間保温に耐え、ホットウォーマー機器による保温保存中に底部の陥没部が下方に垂れ下がり、壜の座りが悪くなることはなく、胴径５５〜７０ｍｍ、容量２４０〜３６０ｍｍのホットウォーマー加温用容器として活用することができる。
【００１０】
本発明の２軸延伸吹込成形壜において、底部の環状のテーパー底壁とその外側の湾曲底壁の間に変曲点を設けることが望ましい。このような変曲点が存在することにより、内容物の充填後に底部の陥没部を押し上げてキャッピングし、その後底押し力を除くことにより減圧状態で内容物を密封包装することができる。これによってホットウォーマー機器による加熱により内圧の上昇が起こっても内圧上昇は減圧状態から出発するので底部中央のゲート部が出っ張る程度が少なくなり、本発明の底部の陥没部の垂れ下がりを防止する効果を更に高めることができる。
【００１１】
また、本発明の２軸延伸吹込成形壜は、ホットウォーマー機器等による加温用の壜として利用されるものであるので、口栓部（壜の天面からサポートリング下までの領域）を結晶化（白化）した壜であることが望ましい。それというのも、ホットウォーマー機器等による加温用の壜は、加温の過程で壜にガラス転移点以上の温度が加わるため、壜の口栓部が変形してキャップとの密栓部がなくなり、内容物の腐敗・液漏れ等の不具合を起こす可能性があり、これを解消するために、口栓部を結晶化するのが望ましいからである。
【発明の効果】
【００１２】
本発明の２軸延伸吹込成形壜は、底部の中央部に壜内部に向けて傾斜したテーパー状周壁とその上端に連接する天壁とからなる壜内部に向けて陥没する陥没部を備え、テーパー状周壁は互いに連接した壜の接地面に対して互いに異なる角度で傾斜した複数の周壁部分からなり、ワイングラスの側壁形状の様に形成されており、前記テーパー状周壁は多角形に形成されており、前記陥没部の２軸延伸吹込成形壜の接地面から天壁までの距離は胴径の２５〜４０％であり、陥没部の下端の環状の接地径は胴径の５０〜７５％であることを特徴とし、ホットウォーマー機器内に長時間おいても加温された内容物からの重力と熱の影響を受けて陥没部が下方に垂れ下がり壜の座りが悪くなることのない利点を有するものである。
【発明を実施するための最良の形態】
【００１３】
図１は本発明の実施の形態の２軸延伸吹込成形壜の側面図を示す。図２は前記２軸延伸延伸吹込成形壜の底面図である。図３は前記２軸延伸吹込成形壜の底部の断面図である。図４は前記２軸延伸吹込成形壜の斜視図である。図５乃至図７は本発明の２軸延伸吹込成形壜の別の底部の形状を示し、図５はテーパー状周壁が４角形に形成された実施の形態の底面図であり、図６はテーパー状周壁が６角形に形成された実施の形態の底面図であり、図７はテーパー状周壁が８角形に形成された実施の形態の底面図である。
【００１４】
図１乃至４に示す本発明の２軸延伸吹込成形壜１は、ポリエチレンテレフタレート等からなり、胴径が５５〜７０ｍｍ、好ましくは６０乃至７０ｍｍの小型壜（容量２４０ｍｌ乃至３６０ｍｌ）である。この２軸延伸吹込成形壜は、底部３の中央部に、壜内部に向けて傾斜したテーパー状周壁４とその上端に連接する天壁５とからなる壜内部に向けて陥没するワイングラス状の形状の陥没部６を備える。尚、２は壜の胴部を示す。また、３ａは陥没部６を包囲している環状のテーパー底壁であり、このテーパー底壁３ａの内側に環状の接地部が形成されている。また陥没部６の２軸延伸吹込成形壜の接地面から天壁までの距離Ｈは胴径の２５〜４０％、好ましくは２５〜３５％であり、陥没部６の下端の環状の接地径Ｒは胴径の５０〜７５％、好ましくは５５〜７０％である。また、テーパー状周壁４は、互いに連接した壜の接地面に対して互いに異なる角度で傾斜した複数の周壁部分４ａ、４ｂからなり、且つ５角形に形成され、稜線１９が設けられている。
【００１５】
距離Ｈが胴径の２５％よりも小さいと加温された内容物からの重力と熱の影響を受けて陥没部が接地面に達するまで下方に垂れ下がり壜の座りが悪くなる。一方距離Ｈが胴径の４０％を越えると成形性の安定が悪くなり、底部３の形状が出にくいので好ましくない。
【００１６】
テーパー状周壁４は、壜の接地面から移行領域３ｂを介して接地面から約３ｍｍのところから起立した壜の接地面に対して傾斜した第1の周壁部分４ａと該周部分に連接した、第1の周壁部分4aとは異なる角度で壜の接地面に対して傾斜した第2の周壁部分４ｂからなり、ワイングラスの側壁形状の様に形成されている。各周壁部分の傾斜角度は４５°乃至７０°が適当である。尚、７は周壁部分４ａと周壁部分間の移行領域、８は周壁部分４ｂと天壁５間の移行領域を示す。
【００１７】
また、接地径Ｒが胴径の５０％よりも小さいと壜がホットウォーマー等の傾斜のついた加熱プレート上で倒れやすくなるので好ましくない。一方接地径Ｒが胴径の７５％よりも大きくなると加温された内容物からの重力と熱の影響を受けて陥没部が接地面に達するまで下方に垂れ下がりやすくなる。
【００１８】
本発明の２軸延伸吹込成形壜の特徴として、小さな径の天壁５をテーパー状周壁で支え、天壁５は胴部側壁の下方に設けた強度アップのための横リブよりも上に位置していること及び多角形の稜線８が内容物の重力を支えていることが挙げられる。それに対して、従来の容器においては天壁５に相当する部分が横リブ１１と同等又はそれ以下の高さのところに位置している。また、このように底部の陥没部６を高くシンプルな形状にしたために天壁５から底部３までの部分の延伸率を高めることができ、このことが壜の耐熱性アップにつながったものと考えられる。
【００１９】
テーパー状周壁４は５角形に形成されているが、図５に示すようなテーパー状周壁が４角形に形成された底部、図６に示すようなテーパー状周壁が６角形に形成された底部、図７に示すようなテーパー状周壁が８角形に形成された底部も可能である。稜線８は内容物の重力を受ける梁としての作用をし、陥没部６の下方への垂れ下がりを防止する効果を高めることができる。尚、多角形の稜線８及び角の辺１２は、直線でも、緩やかなＲでも、或いは凹み曲線でもよい。
【００２０】
また、本発明の２軸延伸吹込成形壜において、図８に示すように、底部３の環状のテーパー底壁３ａとその外側の湾曲底壁３ｃの間に変曲点３ｄを設けることが望ましい。このような変曲点が存在することにより、内容物の充填後に、底部３に底部３を接地面１７のほうに押す力を付与して、押し一点鎖線１８で示す形状に変形させ、底部の陥没部６を押し上げた状態で、キャッピングし、その後底部３を押す力を除くことにより減圧状態で内容物を密封包装することができる。これによってホットウォーマー機器による加熱により内圧の上昇が起こっても内圧上昇は減圧状態から出発するので底部中央のゲート部が出っ張る程度が少なくなり、本発明の底部の陥没部の垂れ下がりを防止する効果を更に高めることができる。
【００２１】
図９は２軸延伸吹込成形壜の製造方法において、吹込成形型内にパリソンを挿入した状態を示す略断面図である。
【００２２】
図９に示すように、ポリエチレンテレフタレート等からなる射出成形したパリソン９を成形型１０内に挿入し、吹込成形することにより本発明の２軸延伸吹込成形壜を製造することができる。その場合、成形型１０の底部の形状が比較的シンプルであるので容易に壜体を成形することができる。尚、本発明の２軸延伸吹込成形壜は、角壜（四角筒形の壜）でも成形できるが、丸径の壜（六面以上の面からなる多面筒形胴部を有する壜又は円筒形胴部を有する壜）のほうが成形性がよい。
【００２３】
また、ホットウォーマー機器等による加温用の壜としては、口栓部（壜の天面からサポートリング下までの領域）を結晶化（白化）した壜が望ましい。それというのも、ホットウォーマー機器等による加温用の壜は、加温の過程で壜にガラス転移点以上の温度が加わるため、壜の口栓部が変形してキャップとの密栓部がなくなり、内容物の腐敗・液漏れ等の不具合を起こす可能性があり、これを解消するために、口栓部を結晶化するのが望ましいからである。
【００２４】
口栓部の結晶化は従来法のように口栓部全体を結晶化する方法によってもよいが、望ましくは、サポートリング以外の口部及び後部に続く移行部を結晶化させるのが良い。サポートリングを非結晶のままに残して口栓部を結晶化したものは、サポートリングが非結晶のままに残されているので、良好な耐衝撃性を保持し、衝撃を受けた際にも破損することはないという利点を有する。
【００２５】
サポートリング以外の口部及び後部に続く移行部を結晶化させた口栓部を作る方法として、（１）パリソンの段階で口栓部に加熱結晶化処理を施す方法、（２）吹込成形後に口栓部に加熱結晶化処理を施す方法及び、（３）パリソンの段階で口栓部の内側だけ加熱処理し、次いで吹込成形後にサポートリング以外の口部の外側を加熱処理する方法がある。以下、各方法について説明する。
【００２６】
（１）パリソンの段階で口栓部に加熱結晶化処理を施す方法
先ず、図１０に示すように口部型１３１と、インジェクションキャビティ型１３２と、インジェクションコア型１３３とからなる射出成形型１３を用いて、通常の射出成形法によりパリソン９を成形する。
【００２７】
成形したパリソン９がガラス転移温度より低い温度まで冷却したら、インジェクションコア型１３３及びインジェクションキャビティ型１３２を離型する。このとき、図１１に示すように、口部型１３１はパリソン９の口部９１を把持したままとする。
【００２８】
次に図１２に示すように、口部型１３１で把持したパリソン９を冷却型１４内に入れるのが好ましい。そのとき、口部型１３１のみならず、パリソン９の胴部及び底部も冷却するのが好ましい。冷却温度は、樹脂の結晶化温度より低ければ良く、具体的に１０〜５０℃程度が好ましい。
【００２９】
上記のようにパリソンを外側から冷却した状態で、図１２に示すようにパリソン９の口部９１からロッドヒータ１５を挿入し、口部９１及びサポートリング９２下の胴部への移行部９３を内側から加熱し、口部９１及びサポートリング９２下の胴部への移行部９３の内側部分だけを結晶化し、結晶化部２０ａを形成する。このとき、パリソンの表面温度が１００〜１９０℃となるように加熱するのが好ましい。１００〜１９０℃で加熱処理することにより行うことができる。その場合において、１００℃未満では、口栓部の樹脂は結晶化せず、一方、１９０℃を超えると結晶化が遅くなると共にパリソンが軟化、変形し易くなる。また、加熱時間は、樹脂が部分的結晶化を起こすように設定するが、具体的には０．５〜３分程度が好ましい。
【００３０】
次に、口部型１２１をパリソン９から取りはずし、図１３に示すように、サポートリング９２をサポートリング型１７ａ、１７ｂで把持する。この状態で口部９１を外側からリングヒータ１６で加熱する。その場合、口部外側からの加熱は、リングヒータに代えて熱風ヒータ、赤外線ヒータ等を用いて行ってもよい。加熱温度は、上記と同様に１００〜１９０℃程度で良い。また、口部外層中の未結晶の樹脂が結晶化するのに十分な時間であればよいが、具体的には０．５〜３分程度が好ましい。また、このとき、サポートリング型１７ａ、１７ａは樹脂の結晶化温度より低い温度に冷却するのが好ましい。具体的にはサポートリング９１の冷却温度は、１０〜４０℃程度が好ましい。
【００３１】
このような方法で口部９１を加熱することにより、図１４に示すように、サポートリング９２中の樹脂は非結晶のままで、それ以外の口部９１が結晶化する。２０ｂは非結晶化部を示す。
【００３２】
サポートリング９２は、加熱すると自重で変形し易くなるが、図１３に示すように、サポートリング９２は、加熱処理過程でサポートリング型１７ａ、１７ｂで把持されているので、変形は防止される。
【００３３】
次いで、このようにして得られたパリソン９を通常の方法で吹込成形するが、その際、移行部９３からその下の肩部に掛けて急峻な肉厚差が生じない。
【００３４】
（２）吹込成形後に口栓部に加熱結晶化処理を施す方法
壜の吹込成形後、壜を口部型で把持したまたま金型から取り出し、次の加熱結晶化処理を行う。加熱結晶化処理では、口部型で保持した壜を冷却型内に入れ、上記した（１）の方法と同様にして壜の口部からヒータを挿入して口部及び移行部を内側から加熱し、その部分の樹脂を結晶化する。加熱結晶化条件は（１）の方法で良い。
【００３５】
次に、口部型を壜から離型した後、壜のサポートリングをサポートリング型で把持する。この状態で口部を外側から加熱し、口部外層中の未結晶の樹脂を結晶化する。加熱結晶化条件は（１）の方法と同様で良い。
【００３６】
（３）パリソンの段階で口栓部の内側だけ結晶化し、次いで吹込成形後にサポートリング以外の口部の外側を結晶化する方法
パリソン製造後、口部型でパリソンを把持した状態でインジェクションコア型及びインジェクションキャビティ型を取り外し、口部及び移行部を内側から加熱し、その部分の樹脂を結晶化する。加熱結晶化条件は（１）の方法と同様で良い。
【００３７】
上記パリソンを用いて吹込成形を行った後、壜のサポートリングをサポートリング型で把持する。この状態でサポートリング以外の口部を外側から加熱し、口部外層中の未結晶の樹脂を結晶化する。加熱結晶化条件は（１）の方法で良い。
【００３８】
本発明の２軸延伸吹込成形壜の成形用樹脂としては、飽和ジカルボン酸と飽和二価アルコールとからなるポリエステル樹脂を適用することができる。飽和ジカルボン酸としては、テレフタル酸、イソフタル酸、フタル酸、ナフタレン−１，４−又は２，６ジカルボン酸、ジフェニルエーテル−４，４’−ジカルボン酸、ジフェニルジカルボン酸類、ジフェノキシエタンジエタンジカルボン酸類等の芳香族ジカルボン酸類、アジピン酸、セバチン酸、アゼライン酸、デカン−１，１０−ジカルボン酸等の脂肪族ジカルボン酸等を使用することができる。また、飽和二価アルコールとしては、エチレングリコール、プロピレングリコール、トリメチレングリコール、テトラメチレングリコール、ジエチレングリコール、ポリエチレングリコール、ポリプロピレングリコール、ポリテトラメチレングリコール、ヘキサメチレングリコール、ドデカメチレングリコール、ネオペンチルグリコール等の脂肪族グリコール、２，２−ビス（４’−β−ヒドロキシエトキシフェニル）プロパン、その他の芳香族ジオール類等を使用することができる。このような飽和ジカルボン酸と飽和二価アルコールとからなるポリエステル樹脂としては、テレフタル酸とエチレングリコールとからなるポリエチレンテレフタレートを用いるのが好ましい。
【００３９】
また、本発明の２軸延伸吹込成形壜は、２層、３層の多層成形壜として形成することもできる。即ち２色押し出し成形または２色射出成形により、例えば、ポリエチレンテレフタレート／ＭＸＤ６、ＭＸＤ６＋コバルト塩、ＰＧＡ（ポリグリコール酸）、ＥＶＯＨ（エチレンビニルアルコール共重合体）又はＰＥＮ（ポリエチレンナフタレート）等の酸素バリア性及び紫外線バリア性を有する樹脂／ポリエチレンテレフタレートの三層からなるパリソンを押出成形後、吹込成形することにより酸素バリア性及び紫外線バリア性を有する多層壜を形成しても良い。
【００４０】
また吹込成形型にインモールドラベル成形用ラベルを取付けインモールドラベル二軸延伸吹込成形を行いバリア性を有するホットウォーマー用容器を形成することができる。
【００４１】
インモールドラベル成形用ラベルとして基材層と接着層からなり、接着層は１３０℃以下で軟化して延伸吹込成形品の表面に接着する熱接着性材料からなるものである。
【００４２】
ここにおいて、熱接着性材料として、（ａ）低密度ポリエチレン、中密度ポリエチレン、高密度ポリエチレン、線状低密度ポリエチレン、メタロセン触媒を使用して重合したエチレン−αオレフィン共重合体、ポリプロピレン、エチレン−酢酸ビニル共重合体、アイオノマー樹脂、エチレン−アクリル酸エチル共重合体、エチレン−メチルメタクリル酸共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸その他の不飽和カルボン酸で変性した酸変性ポリオレフィン系樹脂、ポリ（メタ）アクリル系樹脂、熱可塑性ポリエステル系樹脂、熱可塑性ポリアミド系樹脂の１種乃至複数種からなるもの、（ｂ）ヒートシール層を有する、ポリエチレン、ポリプロピレン、ポリエチレンテレフタレート等の未延伸又は延伸プラスチックフィルム、（ｃ）エチレン−酢酸ビニル共重合体を含むホットメルト接着剤層、或いは（ｄ）エチレン−酢酸ビニル共重合体を含むヒートシール剤層などを適用することができる。
【００４３】
基材層はバリア層、紫外線防止層、遮光層、印刷基材層などを含むものである。
【００４４】
本発明の２軸延伸吹込成形壜は、底部３の中央部に、壜内部に向けて傾斜した周壁部分４ａ、４ｂからなるテーパー状周壁４とその上端に連接する天壁５とからなる壜内部に向けて陥没するワイングラス状の形状の陥没部６を備え、陥没部６の２軸延伸吹込成形壜の接地面から天壁までの距離Ｈは胴径の２５〜４０％、好ましくは２５〜３５％であり、陥没部６の下端の環状の接地径Ｒは胴径の５０〜７５％、好ましくは５５〜７０％であるので、テーパー状壁によって底部の機械的強度は確保されているのみならず、陥没部６の２軸延伸吹込成形壜の接地面から天壁までの距離Ｈは従来の胴径の２３％よりも高いので、液体内容物が高温に加熱され、内容物からの重力と熱の影響を受けて陥没部が下方に垂れ下がり、壜の座りが悪くなることは防止され、且つ７５℃乃至８０℃の温度の下の長時間保温に耐え、底部の陥没部が下方に垂れ下がり、壜の座りが悪くなることはなく、ホットウォーマー加温用容器として活用することができる。
【実施例１】
【００４５】
次に実施例及び比較例をあげて本発明につき説明する。
ポリエチレンテレフタレート樹脂を用い、２軸延伸吹込成形により、図１乃至４に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、テーパー状周壁は５角形に形成されており、陥没部６の２軸延伸吹込成形壜の接地面から天壁までの距離Ｈは２０ｍｍ（胴径の３０．３％）であり、陥没部６の下端の環状の接地径Ｒは４０ｍｍ（胴径の６０．６％）である、内容量３５０ｍｌ（高さ１６３ｍｍ）の壜及び内容量２８０ｍｌ（高さ１３６ｍｍ）の壜を成形した。内容量３５０ｍｌの壜には３５０ｍｌの水を入れ、また、内容量２８０ｍｌの壜には２８０ｍｌの水を入れ、温度８０℃の恒温槽内にいれて１０時間放置した。しかし、加温された内容物からの重力と熱の影響を受けて底部が垂れ下がり座りが悪くなることはおこらなかった。
【実施例２】
【００４６】
ポリエチレンテレフタレート樹脂を用い、２軸延伸吹込成形により、図１に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、テーパー状周壁は５角形に形成されており、陥没部６の２軸延伸吹込成形壜の接地面から天壁までの距離Ｈは１７．５ｍｍ（胴径の２６．５％）であり、陥没部６の下端の環状の接地径Ｒは４０ｍｍ（胴径の６０．６％）である、内容量３５０ｍｌ（高さ１６３ｍｍ）の壜及び内容量２８０ｍｌ（高さ１３６ｍｍ）の壜を成形した。内容量３５０ｍｌの壜には３５０ｍｌの水を入れ、また、内容量２８０ｍｌの壜には２８０ｍｌの水を入れ、７８℃の恒温槽内にいれて１０時間放置した。しかし、加温された内容物からの重力と熱の影響を受けて底部が垂れ下がり座りが悪くなることはおこらなかった。
【実施例３】
【００４７】
ポリエチレンテレフタレート樹脂を用い、２軸延伸吹込成形により、図１乃至４に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、テーパー状周壁は５角形に形成されており、陥没部６の２軸延伸吹込成形壜の接地面から天壁までの距離Ｈは２０ｍｍ（胴径の３０．３％）であり、陥没部６の下端の環状の接地径Ｒは４５ｍｍ（胴径の６８．１％）である、内容量３５０ｍｌ（高さ１６３ｍｍ）の壜及び内容量２８０ｍｌ（高さ１３６ｍｍ）の壜を成形した。内容量３５０ｍｌの壜には３５０ｍｌの水を入れ、また、内容量２８０ｍｌの壜には２８０ｍｌの水を入れ、７５℃の恒温槽内にいれて１０時間放置した。しかし、加温された内容物からの重力と熱の影響を受けて底部が垂れ下がり座りが悪くなることはおこらなかった。
【実施例４】
【００４８】
ポリエチレンテレフタレート樹脂を用い、２軸延伸吹込成形により、図１乃至４に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、テーパー状周壁は５角形に形成されており、陥没部６の２軸延伸吹込成形壜の接地面から天壁までの距離Ｈは１６．５ｍｍ（胴径の２５％）であり、陥没部６の下端の環状の接地径Ｒは５０ｍｍ（胴径の７５．８％）である、内容量３５０ｍｌ（高さ１６３ｍｍ）の壜及び内容量２８０ｍｌ（高さ１３６ｍｍ）の壜を成形した。内容量３５０ｍｌの壜には３５０ｍｌの水を入れ、また、内容量２８０ｍｌの壜には２８０ｍｌの水を入れ、７５℃の恒温槽内にいれて１０時間放置した。しかし、加温された内容物からの重力と熱の影響を受けて底部が垂れ下がり座りが悪くなることはおこらなかった。
【実施例５】
【００４９】
ポリエチレンテレフタレート樹脂を用い２軸延伸吹込成形により、図１乃至４に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、テーパー状周壁は５角形に形成されており、陥没部６の２軸延伸吹込成形壜の接地面から天壁までの距離Ｈは２２ｍｍ（胴径の３３．３％）であり、陥没部６の下端の環状の接地径Ｒは４５ｍｍである、内容量３５０ｍｌ（高さ１６３ｍｍ）の壜及び内容量２８０ｍｌ（高さ１３６ｍｍ）の壜を成形した。内容量３５０ｍｌの壜には３５０ｍｌの水を入れ、また、内容量２８０ｍｌの壜には２８０ｍｌの水を入れ、温度８０℃の恒温槽内にいれて１０時間放置した。しかし、加温された内容物からの重力と熱の影響を受けて底部が垂れ下がり座りが悪くなることはおこらなかった。
【００５０】
〔比較例１〕
ポリエチレンテレフタレート樹脂を用い２軸延伸吹込成形により、図１乃至４に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、陥没部６の２軸延伸吹込成形壜の接地面から天壁までの距離Ｈは１５ｍｍ（胴径の２２．８％）であり、陥没部６の下端の環状の接地径Ｒは５０ｍｍ（胴径の７５．８％）であり、但しテーパー状周壁は多角形ではなく円錐状に形成された、内容量３５０ｍｌの壜を成形した。この壜内に水３５０ｍｌを入れ、７５℃の恒温槽内にいれて１０時間放置した。その結果、加温された内容物からの重力と熱の影響を受けて底部が接地面に至るまで垂れ下がり座りが悪くなることが生じた。
【００５１】
〔比較例２〕
ポリエチレンテレフタレート樹脂を用い２軸延伸吹込成形により、図１乃至４に示すように、胴径６６ｍｍを有し、底部３の中央部に、壜内部に向けて傾斜したテーパー状周壁４とその上端に連接する天壁５とからなる壜内部に向けて陥没するワイングラス状の形状の陥没部６を備え、陥没部６の２軸延伸吹込成形壜の接地面から天壁までの距離Ｈは１６．５ｍｍ（胴径の２５％）であり、陥没部６の下端の環状の接地径Ｒは５３ｍｍ（胴径の８０．３％）である、但しテーパー状周壁は多角形ではなく円錐状に形成された、内容量３５０ｍｌの壜を成形した。この壜内に水３５０ｍｌを入れ、７５℃の恒温槽内にいれて１０時間放置した。その結果、加温された内容物からの重力と熱の影響を受けて底部が接地面に至るまで垂れ下がり座りが悪くなることが生じた。
【００５２】
図１２は７５℃に温度を維持した恒温層（ヤマト科学（株）製ＤＮ４３）内で内容物入り壜を加温した時の（加温）経過時間対ゲート部深さ変化率（（壜の接地部から壜中央部にあるゲート部までの距離（以下ゲート部深さと称する）の初期値−加温後の壜のゲート部深さの測定値）／ゲート部深さの初期値×１００（％））のグラフを示す。尚、ゲート部深さは、（株）ミツトヨ製デプスケージを使用して測定した。図１２において、−●−は比較例１、−○−は比較例２、−▲−は実施例１、−×−は実施例２、−◆−は実施例３、−■−は実施例４を示す。この図から明らかなように、実施例１乃至４の場合、１０時間加温後のゲート変化率は７０％以下であり、底部の陥没部がが接地面に至るまで垂れ下がり座りが悪くなることはない。これに対し比較例１，２の場合、１０時間加温を続けるとゲート変化率は１００％に達し底部の陥没部が接地面に至るまで垂れ下がり壜の座りが悪くなる。
【産業上の利用可能性】
【００５３】
本発明に係る２軸延伸吹込成形壜は、飲料をホットウォーマー機器等によって加温して販売する販売容器として有効に活用し得る。
【図面の簡単な説明】
【００５４】
【図１】本発明の実施の形態の２軸延伸吹込成形壜の側面図である。
【図２】本発明の実施の形態の２軸延伸延伸吹込成形壜の底面図である。
【図３】本発明の実施の形態の２軸延伸吹込成形壜の底部の断面図である。
【図４】本発明の実施の形態の２軸延伸吹込成形壜の斜視図である。
【図５】テーパー状周壁が４角形に形成された実施の形態の底面図である。
【図６】テーパー状周壁が６角形に形成された実施の形態の底面図である。
【図７】テーパー周壁が８角形に形成された実施の形態の底面図である。
【図８】本発明の２軸延伸吹込成形壜の変曲点を有する底部の形状を示す略図である。
【図９】前記２軸延伸吹込成形壜の成形過程において、吹込成形型内にパリソンを挿入した状態を示す略断面図である。
【図１０】本発明の２軸延伸吹込成形壜のパリソンの製造過程を示す略図である。
【図１１】成形したパリソンの口部型で把持した状態を示す略図である。
【図１２】パリソンのの口部の内側を結晶化する過程を示す略図である。
【図１３】パリソンの口部の外側を結晶化する過程を示す略図である。
【図１４】口部を結晶化した後吹込成形した壜の口部の拡大図である。
【図１５】２軸延伸吹込成形壜の加温の経過時間対ゲート部深さ変化率のグラフである。
【図１６】従来の２軸延伸吹込壜の底部の断面図である。
【図１７】図１５に示す２軸延伸吹込成形壜の底部の底面図である。
【符号の説明】
【００５５】
１      ２軸延伸吹込成形壜
２      壜の胴部
３      底部
３ａ    環状のテーパー底壁
３ｂ    移行領域
３ｃ    湾曲底壁
３ｄ    変曲点
４      テーパー状周壁
４ａ    周壁部分
４ｂ    周壁部分
５      天壁
６      陥没部
７      移行領域
８      稜線
９      パリソン
９１    口部
９２    サポートリング
９３    サポートリング９２下の胴部への移行部
１０    吹込成形型
１１    横リブ
１２    多角形の辺
１３    射出成形型
１３１  口部型
１３２  インジェクションキャビティ型
１３３  インジェクションコア型
１４    冷却型
１５    ロッドヒータ
１６    リングヒータ
１７ａ  サポートリング型
１７ｂ  サポートリング型
１８    接地面
１９    接地面のほうへ押圧され変形した底部の輪郭を示す線
２０ａ  結晶化領域
２０ｂ  非結晶化領域
２１    底部
２２    周壁
２３    壜内部
２４    壜の側壁
２５    陥没部
【図１】
2005145519.tif 000003
【図２】
2005145519.tif 000004
【図３】
2005145519.tif 000005
【図４】
2005145519.tif 000006
【図５】
2005145519.tif 000007
【図６】
2005145519.tif 000008
【図７】
2005145519.tif 000009
【図８】
2005145519.tif 000010
【図９】
2005145519.tif 000011
【図１０】
2005145519.tif 000012
【図１１】
2005145519.tif 000013
【図１２】
2005145519.tif 000014
【図１３】
2005145519.tif 000015
【図１４】
2005145519.tif 000016
【図１５】
2005145519.tif 000017
【図１６】
2005145519.tif 000018
【図１７】
2005145519.tif 000019